(57)【要約】【課題】  静電グラフィック機器に有用なイメージング部材を提供する。【解決手段】  基体（１）と、内部に分散された電荷輸送材料を含む電荷輸送層（６）と、その上に設けられた、ベンズイミダゾールペリレンを含むオーバーコート層とを備えたイメージング部材。【選択図】      図２
2005227778.tif 000002
【特許請求の範囲】
【請求項１】
基体と、
内部に分散された電荷輸送材料を含む電荷輸送層と、
その上に設けられた、ベンズイミダゾールペリレンを含むオーバーコート層と、
を備えたイメージング部材。
【請求項２】
前記ベンズイミダゾールペリレンが、以下の化学式Ｉ：
【化１】
2005227778.tif 000008
（式中、Ｒ1、Ｒ2及びＲ3は、同一でも異なっていてもよく、約１から約２５までの炭素を有するアルキル基を表わす。）
で表されることを特徴とする請求項１に記載のイメージング部材。
【請求項３】
前記Ｒ1及びＲ3は同一であり、ともに約１から約２５までの炭素を有するアルキル基であることを特徴とする請求項２に記載のイメージング部材。
【発明の詳細な説明】
【技術分野】
【０００１】
本明細書では、プリンタ、コピー機その他の複写機、及びデジタル機器を含む静電グラフィック機器に有用な感光部材、イメージング部材、光受容体、又は光導電体を説明する。特定の実施形態としては、本明細書で説明されるのは、消去制御剤を有する感光部材である。或る実施形態においては、消去制御剤は、顔料ビスイミダゾールペリレン化合物を含む。消去制御剤は、或る実施形態においては、コロナ放電に対する良好な抵抗性と、より電気的に高感度のデバイスを与え、それにより画像品質を向上させる。
【発明の開示】
【課題を解決するための手段】
【０００２】
実施形態は、基体と、内部に分散された電荷輸送材料を含む電荷輸送層と、その上に設けられた、ベンズイミダゾールペリレンを含むオーバーコート層とを備えたイメージング部材を含む。
【０００３】
実施形態はさらに、基体と、内部に分散された電荷輸送材料を含む電荷輸送層と、その上に設けられた、ベンズイミダゾールペリレン、架橋剤及びポリアミドを含むオーバーコート層と、を備えたイメージング部材を含む。
【０００４】
さらに、実施形態は、ａ）静電潜像を受け取るための電荷保持表面を有し、基体と、内部に分散された電荷輸送材料を含む電荷輸送層と、その上に設けられた、ベンズイミダゾールペリレンを含むオーバーコート層とを備え、電荷保持表面がオーバーコート層上にある、光受容体部材と、ｂ）現像剤材料を電荷保持表面に適用し、静電潜像を現像して、電荷保持表面上に現像された画像を形成するための現像部品と、ｃ）現像された画像を電荷保持表面から別の部材に又はコピー基体に転写するための転写部品と、ｄ）現像された画像をコピー基体に融着させるための融着部材と、を備えた、記録媒体上に画像を形成するための画像形成装置を含む。
【発明を実施するための最良の形態】
【０００５】
本明細書では、オーバーコートが施された光受容体ドラム及びベルトの画像品質を保つための消去制御剤を説明する。或る実施形態においては、消去制御剤は、ベンズイミダゾールペリレンを含む。
【０００６】
図１を参照すると、典型的な静電グラフィック複写機においては、コピーされるオリジナルの光画像が、感光部材上に静電潜像の形態で記録され、その後、一般にトナーと呼ばれる検電器の熱可塑性樹脂粒子を適用することにより潜像が可視化される。具体的には、電源装置１１から電圧が供給される帯電器１２を用いることによって、光受容体１０の表面が帯電される。次いで、光受容体が、光学系か又はレーザ及び発光ダイオードのような画像入力機器１３からの光に画像方向に露光されて、その上に静電潜像を形成する。一般に、静電潜像は、現像剤ステーション１４からの現像剤混合物をそれに接触させることによって現像される。現像は、マグネットブラシ、パウダークラウド、又は他の公知の現像法の使用によって行うことができる。
【０００７】
トナー粒子が光導電性面上に付着された後に、画像構成においては、それらは、圧力転写又は静電転写とすることができる転写手段１５によってコピーシート１６に転写される。或る実施形態においては、現像された画像は、中間転写部材に転写し、その後コピーシートに転写することができる。
【０００８】
現像された画像の転写が完了した後に、コピーシート１６が、図１に融着及び加圧ロールとして示されている融着ステーション１９に進み、そこで、コピーシート１６を融着部材２０と加圧部材２１との間に送ることにより、現像された画像がコピーシート１６に融着され、それにより恒久的な画像が形成される。融着は、融着ベルトのような他の融着部材を加圧ローラと加圧接触させること、融着ローラを加圧ベルト又は他の類似のシステムと接触させることによって達成することができる。転写後の光受容体１０は、クリーニングステーション１７に前進し、そこで、ブレード２２（図１に示すような）、ブラシ又は他のクリーニング装置を用いることによって、光受容体１０上に残ったあらゆるトナーが清掃される。
【０００９】
電子写真式イメージング部材は、当該技術分野では周知である。電子写真式イメージング部材は、あらゆる適切な技術によって用意することができる。図２を参照すると、典型的には、可撓性の又は剛性の基体１に、導電性面又はコーティング２が設けられる。
【００１０】
基体は、不透明のものとするか又はほぼ透明のものとすることができ、要求される機械的特性をもつあらゆる適切な材料を含むことができる。したがって、基体は、無機又は有機組成物のような非導電性又は導電性材料の層を含むことができる。非導電性材料としては、薄いウェブにしたときに可撓性を有するポリエステル、ポリカーボネート、ポリアミド、ポリウレタン等を含む、この目的のために知られている種々の樹脂が用いられている。導電性の基体は、例えばアルミニウム、ニッケル、鋼、銅等といったあらゆる金属、又は炭素、金属粉末等といった導電性物質が混入された前述のポリマー材料、又は有機導電性材料とすることができる。電気絶縁性又は導電性基体は、無限可撓性ベルト、ウェブ、剛性シリンダ、シート等の形態とすることができる。基体層の厚さは、所望の強度及び経済上の考慮事項を含む多くの因子に依存する。したがって、ドラムの場合には、この層は、例えば、多くのセンチメートルまでの大きな厚さとするか又はミリメートルより小さい最小厚さとすることができる。同様に、可撓性ベルトは、最終的な電子写真式デバイスに悪影響を及ぼさなければ、例えば約２５０マイクロメートルの大きな厚さとするか又は５０マイクロメートルより小さい最小厚さとすることができる。
【００１１】
基体層が導電性ではない実施形態においては、その表面は、導電性コーティング２によって導電性にすることができる。導電性コーティングの厚さは、光学的透明度、所望の可撓性度、及び経済的因子に応じて、実質的に幅広い範囲に亘って変化させることができる。したがって、可撓性光反応性イメージングデバイスにおいては、導電性コーティングの厚さは、約２０オングストロームから約７５０オングストロームまで、又は導電性、可撓性及び光透過性の最適な組み合わせのために約１００オングストロームから約２００オングストロームまでの間とすることができる。可撓性導電性コーティングは、例えば、真空蒸着技術又は電着といったあらゆる適切なコーティング技術によって基体上に形成された導電性金属層とすることができる。典型的な金属は、アルミニウム、ジルコニウム、ニオブ、タンタル、バナジウム及びハフニウム、チタン、ニッケル、ステンレス鋼、クロム、タングステン、モリブデンなどを含む。
【００１２】
典型的な正孔ブロッキング層３を、基体１又はコーティングに適用することができる。隣接する光導電性層８（又は電子写真イメージング層８）と、下にある基体１の導電性面２との間の正孔に対する電子バリアを形成することができるあらゆる適切な通常のブロッキング層を用いることができる。
【００１３】
随意的な接着剤層４を、正孔ブロッキング層３に適用することができる。当該技術分野では公知のあらゆる適切な接着剤層を用いることができる。典型的な接着剤層材料は、例えば、ポリエステル、ポリウレタン等を含む。約０．０５マイクロメートル（５００オングストローム）から約０．３マイクロメートル（３，０００オングストローム）までの間の接着剤層の厚さのときに、満足のいく結果を達成することができる。接着剤層コーティング混合物を正孔ブロッキング層に適用するための通常の技術には、噴霧すること、浸漬コーティングすること、ロールコーティングすること、ワイヤ巻きロッドコーティングすること、グラビアコーティングすること、バードアプリケータコーティングすること等がある。付着されたコーティングの乾燥は、オーブン乾燥すること、赤外線照射乾燥すること、空気乾燥することなどを含むあらゆる適切な通常の技術によって行うことができる。
【００１４】
少なくとも１つの電子写真イメージング層８が、接着剤層４、ブロッキング層３又は基体１上に形成される。電子写真イメージング層８は、当該技術分野では公知の電荷発生機能と電荷輸送機能の両方を果たす単一の層（図２の７）とすることができ、又は、電荷発生層５と電荷輸送層６といった多数の層を備えることができる。
【００１５】
電荷発生層５は、導電性面か又は基体１と電荷発生層５との間の他の表面上に適用することができる。電荷ブロッキング層又は正孔ブロッキング層３は、随意的に、電荷発生層５を適用する前に導電性面に適用することができる。必要であれば、電荷ブロッキング又は正孔ブロッキング層３と電荷発生層５との間に接着剤層４を用いることができる。普通は、電荷発生層５はブロッキング層３上に適用され、電荷輸送層６は電荷発生層５上に形成される。この構造体は、電荷輸送層６の上に又はその下に電荷発生層５を備えることができる。
【００１６】
電荷発生層は、真空蒸着又は蒸着により形成されたセレン及びセレンとヒ素、テルル、ゲルマニウム等の合金のアモルファスフィルム、水素化アモルファスシリコン、並びにシリコンとゲルマニウム、炭素、酸素、窒素等の化合物からなるものとすることができる。電荷発生層はまた、フィルム形成ポリマーバインダ中に分散され、溶剤コーティング技術によって製造された結晶性セレン及びその合金の無機顔料、ＩＩ−ＶＩ族化合物、及びキナクリドンといった有機顔料、ジブロモアンタントロン顔料といった多環系顔料、ペリレン及びペリノンジアミン、多核芳香族キノン、ビス−、トリス−、及びテトラキス−アゾ基を含むアゾ顔料等を含むものとすることができる。
【００１７】
フタロシアニンが、赤外線露出システムを使用するレーザプリンタに用いるための光発生材料として用いられている。低コスト半導体レーザダイオード露光装置に露出される光受容体においては、赤外線に対する感受性が要求される。フタロシアニンの吸収スペクトル及び光感受性は、化合物の中心金属原子に依存する。オキシバナジウムフタロシアニン、クロロアルミニウムフタロシアニン、銅フタロシアニン、オキシチタンフタロシアニン、クロロガリウムフタロシアニン、ヒドロキシガリウムフタロシアニン、マグネシウムフタロシアニン、及びメタルフリーフタロシアニンを含む多くの金属フタロシアニンが報告されている。フタロシアニンは、多くの結晶形態で存在し、光発生に対する強い影響をもつ。
【００１８】
電荷発生（光発生）バインダ層のマトリックスとしてあらゆる適切なポリマーフィルム形成バインダ材料を用いることができる。典型的なポリマーフィルム形成材料には、例えば、その開示内容の全てを引用によりここに組み入れる米国特許第３，１２１，００６号において説明されたものを含む。したがって、典型的な有機ポリマーフィルム形成バインダは、ポリカーボネート、ポリエステル、ポリアミド、ポリウレタン、ポリスチレン、ポリアリルエーテル、ポリアリルスルホン、ポリブタジエン、ポリスルホン、ポリエーテルスルホン、ポリエチレン、ポリプロピレン、ポリイミド、ポリメチルペンテン、ポリフェニレンスルフィド、ポリ酢酸ビニル、ポリシロキサン、ポリアクリレート、ポリビニルアセタール、ポリアミド、ポリイミド、アミノ樹脂、フェニレンオキシド樹脂、テレフタル酸樹脂、フェノキシ樹脂、エポキシ樹脂、フェノール樹脂、ポリスチレン及びアクリロニトリルコポリマー、ポリ塩化ビニル、塩化ビニル及び酢酸ビニルコポリマー、アクリレートコポリマー、アルキド樹脂、セルロースフィルムフォーマ、ポリ（アミドイミド）、スチレンブタジエンコポリマー、塩化ビニリデン−塩化ビニルコポリマー、酢酸ビニル−塩化ビニリデンコポリマー、スチレン−アルキド樹脂、ポリビニルカルバゾール等といった熱可塑性及び熱硬化性樹脂を含む。これらのポリマーは、ブロック、ランダム又は交互コポリマーとすることができる。
【００１９】
光発生組成物又は顔料は、樹脂バインダ組成物中に種々の量で存在する。しかしながら、通常は、約５体積パーセントから約９０体積パーセントまでの光発生顔料が、樹脂バインダの約１０体積パーセントから約９５体積パーセントまで分散されるか、又は約２０体積パーセントから約３０体積パーセントまでの光発生顔料が、樹脂バインダ組成物の約７０体積パーセントから約８０体積パーセントまで分散される。一実施形態においては、約８体積パーセントの光発生顔料が、樹脂バインダ組成物の約９２体積パーセントまで分散される。光発生層はまた、真空昇華によって形成することができ、その場合バインダは存在しない。
【００２０】
あらゆる適切な通常の技術を用いて混合し、その後、光発生層にコーティング混合物を適用することができる。典型的な適用技術には、噴霧すること、浸漬コーティングすること、ロールコーティングすること、ワイヤ巻きロッドコーティングすること、真空昇華すること等がある。或る用途においては、光発生層は、ドット又はラインパターンで形成することができる。溶剤被覆層の溶剤の除去は、オーブン乾燥すること、赤外線照射乾燥すること、空気乾燥すること等といったあらゆる適切な通常の技術によって行うことができる。
【００２１】
電荷輸送層６は、ポリカーボネートのようなフィルム形成電気不活性ポリマー中に溶解され、又は分子拡散された電荷輸送小分子２２を含むことができる。ここで用いられる「溶解された」という用語は、ここでは、小分子がポリマー中に溶解して均質な層を形成した溶液を形成することをいう。ここで用いられる「分子拡散された」という表現は、電荷輸送小分子がポリマー中に分散されることをいい、該小分子は、ポリマー中に分子スケールで分散している。あらゆる適切な電荷輸送又は電気活性小分子を、電荷輸送層中に用いることができる。「電荷輸送小分子」という表現は、ここでは、移送層中で光発生された自由電荷を移送層にわたって移送できるようにするモノマーのことをいう。典型的な電荷輸送小分子には、例えば、１−フェニル−３−（４’−ジエチルアミノスチリル）−５−（４’’−ジエチルアミノフェニル）ピラゾリンのようなピラゾリン、Ｎ，Ｎ’−ジフェニル−Ｎ，Ｎ’−ビス（３−メチルフェニル）−（１，１’−ビフェニル）−４，４’−ジアミンのようなジアミン、Ｎ−フェニル−Ｎ−メチル−３−（９−エチル）カルバジルヒドラゾン及び４−ジエチルアミノベンズアルデヒド−１，２−ジフェニルヒドラゾンのようなヒドラゾン、２，５−ビス（４−Ｎ，Ｎ’−ジエチルアミノフェニル）−１，２，４−オキサジアゾールのようなオキサジアゾール、スチルベン等がある。しかしながら、高処理量のマシンのサイクルアップを回避するために、電荷輸送層は、ジ−又はトリ−アミノ−トリフェニルメタンがほぼ無い（約２パーセントより少ない）ものであるべきである。前述のように、適切な電気活性小分子電荷輸送化合物は、電気的に不活性なポリマーフィルム形成材料中に溶解されるか又は分子拡散される。顔料から電荷発生層に正孔を高効率で注入し、それを非常に短い走行時間で電荷輸送層にわたって移送することができるようにする小分子電荷輸送化合物は、Ｎ，Ｎ’−ジフェニル−Ｎ，Ｎ’−ビス（３−メチルフェニル）−（１，１’−ビフェニル）−４，４’−ジアミンである。必要であれば、電荷輸送層中の電荷輸送材料は、ポリマー電荷輸送材料か、又は小分子電荷輸送材料とポリマー電荷輸送材料との組み合わせを含むことができる。
【００２２】
オーバーコート層を適用するのに用いられるアルコール溶剤中に溶けないあらゆる適切な電気不活性樹脂バインダを、電荷輸送層中に用いることができる。典型的な不活性樹脂バインダには、ポリカーボネート樹脂、ポリエステル、ポリアリレート、ポリアクリレート、ポリエーテル、ポリスルホン等がある。分子量は、例えば、約２０，０００から約１５０，０００まで変化させることができる。バインダの例には、ポリ（４，４’−イソプロピリデン−ジフェニレン）カーボネート（ビスフェノール−Ａ−ポリカーボネートともいう）、ポリ（４，４’−シクロヘキシリジンジフェニレン）カーボネート（ビスフェノール−Ｚ−ポリカーボネートともいう）、ポリ（４，４’−イソプロピリデン−３，３’−ジメチル−ジフェニル）カーボネート（ビスフェノール−Ｃ−ポリカーボネートともいう）等といったポリカーボネートがある。また、電荷輸送層には、あらゆる適切な電荷輸送ポリマーを用いることができる。電荷輸送ポリマーは、オーバーコート層を適用するのに用いられるアルコール溶媒に溶けないものであるべきである。これらの電気活性電荷輸送ポリマー材料は、電荷発生材料からの光発生された正孔の注入をサポートすることができ、それを通じてこれらの正孔を輸送することを可能にする。
【００２３】
あらゆる適切な従来の技術を用いて混合し、その後、電荷輸送層コーティング混合物を電荷発生層に適用することができる。典型的な適用技術には、噴霧すること、浸漬コーティングすること、ロールコーティングすること、ワイヤ巻きロッドコーティングすること等がある。付着されたコーティングの乾燥は、オーブン乾燥すること、赤外線照射乾燥すること、空気乾燥することなどを含むあらゆる適切な通常の技術によって行うことができる。
【００２４】
通常は、電荷輸送層の厚さは、約１０から約５０マイクロメートルまでの間であるが、この範囲以外の厚さを用いることもできる。正孔移送層は、正孔移送層上に存在する静電荷が、その上に静電潜像が形成され、保持されるのを防止するのに十分な割合の照射なしでは伝導されないという点で、絶縁体であるべきである。一般に、正孔移送層と電荷発生層との厚さの比は、約２：１から２００：１まで、或る場合には４００：１ほどもの大きさに調整することができる。電荷輸送層は、可視光、又は意図される使用範囲内の放射線を実質的に吸収しないが、光導電層、すなわち電荷発生層から光発生された正孔を注入できるようにし、これらの正孔をそれ自体を通して輸送して、活性層の表面上に表面電荷を選択的に放電できるようにすることができるという点で、電気的に「活性」である。
【００２５】
或る実施形態においては、電荷発生層上にオーバーコートを被覆することができる。或る実施形態においては、オーバーコート層中の樹脂としてポリアミド樹脂が用いられる。或る実施形態においては、ポリアミドは、アルコール可溶性ポリアミドである。或る実施形態においては、ポリアミドは、メトキシ、エトキシ及びヒドロキシ垂下基からなる群から選択された垂下基を備える。或る実施形態においては、垂下基は、メチレンメトキシ垂下基である。或る実施形態においては、ポリアミドは、以下の式III：
【００２６】
【化１】
2005227778.tif 000003
【００２７】
（式中、Ｒ1、Ｒ2及びＲ3は、メチル、エチル、プロピル、ブチル等といった約１から約１５の炭素、又は約１から約１０までの炭素、或いは約１から約５までの炭素を有するアルキル基であり、ｎは約５０から約１，０００まで、又は約１５０から約５００まで、或いは約２７０の数である。）
で表される。ここで用いるのに適している典型的な市販のアルコール可溶性ポリアミドポリマーには、大日本インク社からＬＵＣＫＡＭＩＤＥ（登録商標）５００３という商標名で市販されているもの、東レ社からＣＭ４０００（登録商標）及びＣＭ８０００（登録商標）という商標名で市販されているもの、並びに、Ｓｏｒｅｎｓｏｎ及びＣａｍｐｂｅｌｌ著、「Ｐｒｅｐａｒａｔｉｖｅ  Ｍｅｔｈｏｄｓ  ｏｆ  Ｐｏｌｙｍｅｒ  Ｃｈｅｍｉｓｔｒｙ」、第２版、ｐ７６、Ｊｏｈｎ  Ｗｉｌｅｙ＆Ｓｏｎｓ社刊、１９６８年に記載された方法に従って調製されたその他のポリアミド等、及びこれらの混合物を含む。或る実施形態においては、ポリアミドは、Ｎ−メトキシメチル、Ｎ−エトキシメチル、及びＮ−ヒドロキシメチル垂下基を含む、メトキシ、エトキシ、及びヒドロキシ基を有する。
【００２８】
ポリアミドは、全固形分の重量の約２０から約９０パーセント、又は約４０から約６０パーセントの量でオーバーコート中に存在する。
【００２９】
消去制御剤（図２の９及び／又は１８）が、オーバーコート層中に存在する。消去は、光受容体表面の導電性を増大させる、コロトロン又はバイアス帯電ロール（ＢＣＲ）の廃液の酸化作用によって起こすことができる。本発明の消去制御剤は、この導電性の変化を最小にする。或る正孔移送組成物においては効果的である公知の類の消去制御剤には、ビス−（２−メチル−４−ジエチルアミノフェニル）−フェニルメタン等といった窒素含有置換基を有するトリフェニルメタンがある。他の消去制御剤には、例えば、ブチル化ヒドロキシトルエン等といった垂下フェノールがある。
【００３０】
しかしながら、上記の公知の消去制御剤は、ポリアミドベースの正孔移送層と共に用いられるときに、有効な消去制御を可能にするものではない。光受容体が帯電コロトロンを使用する高速マシンで用いられるとき、及び非常に磨耗した抵抗層が導電性酸化種の増加を許容するときに、問題が増大する。ＩＲＧＡＮＯＸ１０１０、ＢＨＴ、ＢＤＥＴＰＭ、ＤＨＴＰＭ等は、アリルアミン電荷輸送種を有する電荷輸送層に加えられている。しかしながら、ポリアミドベースのオーバーコートの場合には、これらの公知の消去制御剤は、不適切であることが証明されている。消去は、磨耗に対する抵抗性が極めて高い（ＢＣＲにおいては１０ｎｍ／キロサイクル、及びｓコロトロン帯電においては４ｎｍ／キロサイクル）ために、ポリアミドオーバーコートにおいて最も明らかである。酸化された表面は、感知できるほどには磨耗しないので、ポリアミドオーバーコートからの消去は、より大きい磨耗速度で継続的に光導電体表面をリフレッシュするポリカーボネート電荷輸送層の場合よりも明白である。
【００３１】
新しい消去制御剤を外側層に加えることができる。或る実施形態においては、消去制御剤は、ベンズイミダゾールペリレンである。ベンズイミダゾールペリレンの例には、次式Ｉ：
【００３２】
【化２】
2005227778.tif 000004
【００３３】
（式中、Ｒ1、Ｒ2及びＲ3は、同一でも異なっていてもよく、メチル、エチル、プロピル、ブチル、ペンチル等といった約１から約２５の炭素、又は約１から約１０の炭素、或いは約１から約５の炭素を有する直鎖又は分岐アルキル基であってよい。）
で表されるものがある。
【００３４】
或る実施形態においては、Ｒ1、Ｒ2及びＲ3は、同一のものとするか又は異なるものとすることができ、メチル、エチル、プロピル、ブチル、ペンチル等といった約１から約２５の炭素を有する直鎖又は分岐炭素鎖とすることができる。或る実施形態においては、Ｒ1及びＲ3は、同一のものであり、メチル、エチル、プロピル、ブチル、ペンチル等といった約１から約２５の炭素を有する直鎖又は分岐炭素鎖である。或る実施形態においては、Ｒ1及びＲ3の両方が直鎖のペンチルである。或る実施形態においては、Ｒ1及びＲ3の両方が分岐鎖のペンチルである。或る実施形態においては、Ｒ1とＲ3は異なっている。或る実施形態においては、Ｒ1及びＲ3の一方が約１から約２５までの炭素を有する直鎖のものであり、Ｒ1及びＲ3の他方が約１から約２５までの炭素を有する分岐鎖のものである。或る実施形態においては、Ｒ2は、メチル、エチル、プロピル、ブチル、ペンチル等といった約１から約２５の炭素を有する直鎖の炭素である。或る実施形態においては、Ｒ2は直鎖ペンチルである。
【００３５】
消去制御化合物は、全固形分の重量の約０．１から約１パーセント、又は約１から約１０パーセント、或いは約５から約１５パーセントの量でポリアミドオーバーコート中に存在する。
【００３６】
第２消去制御剤２２又は電荷制御剤２２を、（４−Ｎ，Ｎ−ジエチルアミノ−２−メチルフェニル）−４−Ｎ，Ｎ−ジエチルアミノフェニルメタン［ＴＥＡ−ＴＰＭ］に加えて、外側オーバーコート層中に存在させることができる。その例には、テトラキス［メチレン（３，５−ジ−ｔｅｒｔ−ブチル−４−ヒドロキシヒドロ桂皮酸）］メタン［Ｉｒｇａｎｏｘ１０１０］、ブチル化ヒドロキシトルエン［ＢＨＴ］、ビス（４−ジエチルアミノ−２−メチルフェニル）フェニルメタン［ＢＤＥＴＰＭ］、ビス−［２−メチル−４−（Ｎ−２−ヒドロキシエチル−Ｎ−エチル−アミノフェニル）］−フェニルメタン［ＤＨＴＰＭ］等といった前述の消去制御剤がある。電荷輸送分子又は第２消去制御剤は、オーバーコート層中に、全固形分の重量の約５０から約９９パーセント、又は約６０から約９０パーセント、或いは約７０から約８０パーセントの量で存在する。
【００３７】
ポリアミドのようなポリマーの架橋を促進して強固な結合を与えるために、オーバーコートと組み合わせて架橋剤を用いることができる。適切な架橋剤の例には、シュウ酸、ｐ−トルエンスルホン酸、リン酸、硫酸等、並びにこれらの混合物がある。或る実施形態においては、架橋剤はシュウ酸である。架橋剤は、全ポリマー含量の重量の約１から約２０パーセント、又は約５から約１０パーセント、或いは約８から約９パーセントの量で用いることができる。
【００３８】
連続的なオーバーコート層の厚さは、使用されたシステムにおける帯電（例えばバイアス帯電ロール）の摩損性、クリーニング（例えばブレード又はウェブ）、現像（例えばブラシ）、転写（例えばバイアス転写ロール）等に応じて選択され、約１０マイクロメートルまでの範囲とすることができる。或る実施形態においては、厚さは、約１マイクロメートルから約５マイクロメートルまでである。
【００３９】
あらゆる適切な通常の技術を用いて混合し、その後、オーバーコート層コーティング混合物を電荷発生層に適用することができる。典型的な適用技術には、噴霧すること、浸漬コーティングすること、ロールコーティングすること、ワイヤ巻きロッドコーティングすること等がある。付着されたコーティングの乾燥は、オーブン乾燥すること、赤外線照射乾燥すること、空気乾燥することといったあらゆる適切な通常の技術によって行うことができる。乾燥されたオーバーコーティングは、イメージングの間に正孔を輸送すべきであり、高過ぎる自由キャリア濃度をもつべきではない。オーバーコート中の自由キャリア濃度は、暗失活を増大させる。或る実施形態においては、オーバーコート層の暗失活は、オーバーコートされていないデバイスとほぼ同じになるべきである。
【００４０】
（比較例１）
公知の消去制御剤を用いる光受容体外側コーティング
【００４１】
電子写真イメージング部材は、電荷ブロッキング層を、直径３ｃｍ及び長さ３１ｃｍのアルミニウムドラムの粗面１７上に、浸漬コーティングにより適用することによって用意した。ブロッキング層コーティング混合物は、９２重量パーセントのブタノール、メタノール、及び水の溶剤混合物中に溶解された８重量パーセントのポリアミド（ナイロン６）の溶液であった。ブタノール、メタノール、及び水の混合物の割合は、それぞれ５５、３６及び９重量パーセントであった。コーティングは、約３０ｃｍ／分のコーティング浴引き出し速度で適用された。強制空気オーブン中で乾燥された後に、各ブロッキング層は、約１．５マイクロメートルの厚さを有した。乾燥されたブロッキング層は、約２．５重量パーセントのヒドロキシルガリウムフタロシアニン顔料粒子、約２．５重量パーセントのポリビニルブチラールフィルム形成ポリマー、及び約９５重量パーセントのシクロヘキサノン溶剤を含有する電荷発生層でコーティングされた。コーティングは、約３０ｃｍ／分のコーティング浴引き出し速度で適用された。強制空気オーブン中で乾燥された後に、各電荷発生層は、約０．２マイクロメートルの厚さを有した。その後、ドラムは、ポリカーボネートバインダ（ＰｃＺ４００）中に分散されたＮ，Ｎ’−ジフェニル−Ｎ，Ｎ’−ビス（３−メチルフェニル）−１，１−ビフェニル−４，４’−ジアミンを含有する電荷輸送層でコーティングされた。電荷輸送コーティング混合物は、８重量パーセントのＮ，Ｎ’−ジフェニル−Ｎ，Ｎ’−ビス（３−メチルフェニル）−１，１−ビフェニル−４，４’−ジアミン、１２重量パーセントのバインダ及び８０重量パーセントのモノクロロベンゼン溶剤からなるものであった。各移送層の乾燥厚さは２０マイクロメートルであった。
【００４２】
（比較例２）
実施例１からの１つのドラムを、保護層コーティング溶液でオーバーコートした。その組成物は、以下のようにして調製した。０．７グラムのメトキシメチル基を有するポリアミド（大日本インク社から入手可能なＬｕｃｋａｍｉｄｅ（登録商標）５００３）と、０．３グラムのＥＬＶＡＭＩＤＥ（登録商標）８０６３（Ｅ．Ｉ．Ｄｕｐｏｎｔ社から入手可能）と、メタノール（３．５グラム）と、１−プロパノール（３．５グラム）との全てを、２オンスのアンバーボトル中で組み合わせて、水浴中で磁気攪拌しながら約６０℃で加温した。溶液は、３０分以内に形成された。次いで、この溶液を２５℃まで冷却させた。次に、０．０８グラムのシュウ酸を加え、その混合物を４０℃まで加温した。その後、０．９グラムのＮ，Ｎ’−ジフェニル−Ｎ，Ｎ’−ビス（３−ヒドロキシフェニル）−［１，１’−ビフェニル］−４，４’−ジアミン（ＤＨＴＰＤ）を加えて、完全な溶液が形成されるまで攪拌した。０．０８グラムのＣｙｍｅｌ（登録商標）３０３（Ｃｙｔｅｃ  Ｉｎｄｕｓｔｒｉｅｓ  Ｉｎｃ．から入手可能なヘキサメトキシメチルメラミン）と、０．２グラムのビス（４−ジエチルアミノ−２−メチルフェニル）−４−メトキシフェニルメタンと、１グラムのテトラヒドロフランとを含有する別個の溶液を形成し、ポリマー溶液に加えた。充分な粘度特性を保証するために、溶液を夜通し硬化させた。
【００４３】
厚さ６マイクロメートルのオーバーコートを、浸漬コーティング装置中で、２５０ミリメートル／分の引き上げ速度で適用した。オーバーコートされたドラムを１２０℃で３５分間乾燥させた。光受容体は、Ｘｅｒｏｘ  Ｄｏｃｕｃｏｌｏｒ  １２／５０コピー機での４，０００枚連続印刷物について印刷試験された。オーバーコートによってもたらされる印刷消去に起因する画像鮮明度及びカラー強度の顕著な減少が存在する。
【００４４】
上記の比較例１のオーバーコートされていないドラムと、比較例２のオーバーコートされたドラムは、帯電用のバイアス帯電ロールを収容した磨耗取付具において試験された。磨耗は、ナノメートル／キロサイクルの回転（ｎｍ／Ｋｃ）の観点で計算された。校正標準の再現性は、約±２ｎｍ／Ｋｃであった。比較例１のオーバーコートなしでのドラムの磨耗は、８０ｎｍ／Ｋｃより大きかった。比較例２のオーバーコートされたドラムの磨耗は、約２０ｎｍ／Ｋｃであった。
【００４５】
（比較例３）
比較例１からの１つのドラムを、以下の置き換えを行ったことを除き、比較例２で調製された保護層コーティング溶液でオーバーコートした。
【００４６】
０．９グラムではなく、０．８グラムのＮ，Ｎ’−ジフェニル−Ｎ，Ｎ’−ビス（３−ヒドロキシフェニル）−（１，１’−ビフェニル）−４，４’−ジアミン（ＤＨＴＰＤ）を用いた。０．２グラムの量のテトラキス［メチレン（３，５−ジ−ｔｅｒｔ−ブチル−４−ヒドロキシヒドロ桂皮酸）］メタン（Ｉｒｇａｎｏｘ１０１０）は、０．２グラムのビス（４−ジエチルアミノ−２−メチルフェニル）−メトキシフェニルメタンに置き換えた。ドラムは、比較例２に従って試験した。その磨耗速度は約３３ｎｍ／Ｋｃであった。
【００４７】
（比較例４）
比較例１からの１つのドラムを、以下の置き換えを行ったことを除き、比較例２で調製された保護層コーティング溶液でオーバーコートした。
【００４８】
０．２グラムの量のブチル化ヒドロキシトルエン（ＢＨＴ）を、０．２グラムのビス（４−ジエチルアミノ−２−メチルフェニル）−４−メトキシフェニルメタンに置き換えた。ドラムは、比較例２に従って試験した。その磨耗速度は約２０ｎｍ／Ｋｃであった。
【００４９】
（比較例５）
公知の消去制御剤を用いるこれらの比較オーバーコート溶液の組成が、以下の表１に示されている。それらの対応する磨耗速度が以下の表２に列挙されている。表１における全ての値は、グラムで表記されている。
【００５０】
2005227778.tif 000005
【００５１】
2005227778.tif 000006
【００５２】
上記の結果から、ＤＨＴＢＤのような公知の電荷輸送材料と組み合わせてポリアミドの混合物を用いることによって消去が起こることが明らかである。これまでは、ポリアミドオーバーコートを用いたときのそうした印刷消去を防止することができる消去制御剤は知られていなかった。オーバーコート層なしでは、デバイスは、消去に対してより抵抗性が高くなる。しかしながら、その磨耗速度は、オーバーコート有りのときより非常に高く、それによりデバイスの寿命が短縮される。
【００５３】
以下の実施例は、本発明の実施形態のオーバーコート組成物を説明するものである。
【００５４】
（実施例６）
比較例１からの２つのドラムを、以下の置き換えを行ったことを除き、比較例２で調製された保護層コーティング溶液でオーバーコートした。
【００５５】
０．２グラムの１，３−ビス（ｎ−ペンチルイミドペリレンイミド）プロパン顔料粒子を、０．２グラムのビス（４−ジエチルアミノ−２−メチルフェニル）−４−メトキシフェニルメタンと置き換えた。
【００５６】
（実施例７）
実施例６からの１つのドラムを、Ｘｅｒｏｘ  Ｄｏｃｕｃｏｌｏｒ  １２／５０コピー機での４，０００枚連続印刷物について印刷試験した。印刷試験は、３つの異なる環境区域、例えば、Ａ区域（高温及び多湿）、Ｂ区域（周囲条件）、及びＣ区域（低温及び乾燥）中で行った。画像鮮明度、カラー強度の著しい減少は存在せず、オーバーコートに起因する背景異常又は印刷異常のようなその他の問題は存在しない。４，０００連続印刷の間、３００ｄｐｉ及び６００ｄｐｉの印刷解度が保たれた。印刷対象は、１オン・ピクセル及び１オフ・ピクセルのパターンをもつ幅１ピクセルの一連の隔離されたラインからなるものであった。６００ｄｐｉ解像度においては、２つの連続する１オン・ピクセルの中心間の距離は８４ミクロンであり、各ピクセルの幅は４２ミクロンである。サンプルがコロナにどれ位良く耐えるかは、それらのラインの視認性によって求められ、又は２オフ及びオン・ピクセルのカラー強度間の差と、これらのカラー強度間の和の比であるコントラスト関数を用いて計算することができる。１ピクセルのカラー強度は、ブラックとして知られている０からピュアホワイトとして知られている２５５までの範囲である。１ピクセルラインの真の印刷解像度としても知られているコントラスト値は、１０００印刷毎に計算され、それらを表３に示す。
【００５７】
2005227778.tif 000007
【００５８】
表３からの主要なメッセージは、４，０００連続印刷の終了によって、１ビットラインの印刷解像度が、比較例２（顔料なしのオーバーコート層）については係数２だけ減少し、比較例１（オーバーコートなしのデバイス）及び実施例６（顔料オーバーコート層をもつデバイス）の両方については係数１．５だけ減少することである。実施例６からのデバイスの印刷品質は、顔料が存在しない比較例２よりも非常に良好である。
【００５９】
（実施例８）
実施例６の第２ドラムを、電気特性について試験した。該ドラムは、ドラムの円周に沿って設置されたコロトロンによって帯電された。表面電位は、シャフト周りの異なる位置におかれ、幾つかの容量的に結合されたプローブによって、時間の関数として測定された。プローブは、公知の電位をドラム基体に印加することによって校正された。ドラム上のフィルムが露出され、ドラム周りの適切な位置に配置された光源によって消去された。定電流又は電圧モードで光受容体デバイスを帯電する測定が達成された。ドラムが回転する際に、最初の帯電電位を測定した。さらなる回転は、ステーションの露光をもたらし、光導電性デバイスが既知の強度の単色光に曝される。露光後の表面電位も計測した。デバイスは、しかるべき強度の消去ランプに露光され、あらゆる残留電位が計測される。光誘起放電特性カーブは、電位を露光の関数としてプロットすることによって得られた。ＤｏｃｕＣｏｌｏｒ５０／１２プリンタのようなドラム型の光受容体を有するほとんどのプリンタは、光誘起放電特性（ＰＩＤＣ）カーブの傾き領域である３から５ｅｒｇｓ／ｃｍ2までの間の範囲の露光において画像を生成する。したがって、デバイスの電気的感度（ＰＩＤＣカーブの傾きと呼ぶこともある）は、画像品質にとって重要である。顔料がオーバーコートに添加されるので、その残留電圧が全く影響を及ぼさない状態で、デバイスの感度が著しく増加する。３ｅｒｇｓ／ｃｍ2においては、比較例２の表面電位は３７０Ｖであり、本発明のデバイス（実施例６）は２３０Ｖであった。したがって、ここで説明されたデバイスは、高速デバイスであると考えられ、ドラム型の光受容体プリンタに適している。
【００６０】
（実施例９）
実施例７で試験されたドラムは、帯電用のバイアス帯電ロールを収容した磨耗固定具において試験された。１００，０００サイクル後の平均磨耗速度は、２０ｎｍ／ｋサイクルであり、それは、比較例５に列挙された他の顔料オーバーコートなしデバイスの磨耗速度と同じ範囲内である。したがって、ここで提案された１，３−ビス（ｎ−ペンチルイミドペリレンイミド）プロパン顔料をオーバーコートに適用することは、デバイスの磨耗寿命に影響を及ぼさないように見える。
【００６１】
特定の実施形態を参照しながらデバイスを詳細に説明してきたが、当業者には種々の修正及び変形が明らかであろう。当業者であれば直ちに想起するであろうそうした修正及び変形の全ては、添付の請求項の範囲内に包含されることが意図されている。
【図面の簡単な説明】
【００６２】
【図１】感光部材を用いる汎用静電グラフィック機器の図である。
【図２】種々の層が示されている光受容体の実施形態の図である。
【符号の説明】
【００６３】
１：基体
２：コーティング
３：正孔ブロッキング層
４：接着剤層
５：電荷発生層
６：電荷輸送層
７：電荷発生機能と電荷輸送機能とを果たす単一の層
８：光導電性層
９：消去制御剤
１８：消去制御剤
２２：第２消去制御剤又は電荷制御剤
【図１】
2005227778.tif 000009
【図２】
2005227778.tif 000010